(57)【要約】【課題】コアの組立精度を改善する。【解決手段】コア１０は、所定厚み寸法の珪素鋼板１２を複数枚積層して構成される。各珪素鋼板１２は、環状で外周側には周方向に所定間隔で複数の歯１２ａが形成されており、各歯１２ａが軸方向に整列する状態で複数の珪素鋼板１２を積層してカシメ固定することで、略円筒状で外周側に巻線１４が巻回される複数の歯部１６を有するコア１０が構成される。このコア１０では、各歯部１６における積層方向の両端面にカシメ凹部１８が対向して形成される。このコア１０を電着塗装処理する場合は、該コア１０の積層方向両端面に形成されているカシメ凹部１８に一対の保持用電極２０の先端を夫々接触するようにして両側から保持する。【選択図】　図１
2004059963.tif 000002
【特許請求の範囲】
【請求項１】
環状で外周側に巻線（１４）が巻回される歯（１２ａ）が周方向に所定間隔で複数形成された複数の鋼板（１２）を積層し、これをカシメ固定することで得られる回転電機におけるコア（１０）に電着塗装を施す方法であって、
前記コア（１０）におけるカシメ固定により積層方向の両側に形成されたカシメ凹部（１８）を、保持用電極（２０）で保持した状態で電着塗装を行なう
ことを特徴とする回転電機におけるコアの電着塗装方法。
【請求項２】
前記カシメ凹部（１８）は、前記巻線（１４）で覆われる部位に形成されている請求項１記載の回転電機におけるコアの電着塗装方法。
【発明の詳細な説明】
【０００１】
【発明の属する技術分野】
この発明は、回転電機に用いられるコアの電着塗装方法に関するものである。
【０００２】
【従来の技術】
例えば、モータのステータまたはロータ用の円筒状のコアは、その外周側に形成されている歯部に巻回される巻線に対する電気絶縁および錆止めのために、電着塗装方法により表面を樹脂被膜で被覆する対策が一般に採られている。この電着塗装方法は、電着塗料（樹脂）を溶かした溶液を貯溜槽に所要レベルで貯溜し、該溶液中に保持用電極で保持したコアを浸漬する。そして、貯溜槽中に臨ませた電極に所定の電圧を印加することにより、保持用電極との接触部を介してコアに通電されて、該コアの表面に所定厚みで樹脂被膜が電着されるものである。
【０００３】
【発明が解決しようとする課題】
前述した電着塗装に際し、前記コアは、保持用電極が内周面に接触する状態で保持されていた。この場合に、保持用電極とコアとの接触部においては電極部分まで被膜が電着してしまい、該部分では予め設定されている厚みの被膜面から径方向に更に被膜が盛上がることとなっていた。
【０００４】
ここで、前記コアを組込んだスピンドルモータが採用される、例えばハードディスクドライブ（以下「ＨＤＤ」と称す）では、高容量化、高記憶密度化が進んでおり、それに伴ってデータの読取り精度の向上が要求されている。すなわち、ＨＤＤの構成部品の一つであるスピンドルモータ用のコアにおいても、その内周部に装入されるシャフトと該コアとの同軸度等に厳しい組立精度が要求されている。ちなみに、同軸度とは、コアやシャフトの軸心が幾何学的な軸直線から偏倚している大きさをいう。
【０００５】
しかしながら、前述したようにコアの内周面に、保持用電極に起因する被膜の盛上がり部があると、内周部に装入されたシェフトとコアとの間で中心ずれ（同軸度の低下）を生じ、高速回転の際に動的なアンバランスを生ずることがある。その結果として、データの読取りミスや回転時に騒音や振動を発生するおそれがあった。すなわち、従来の電着塗装方法では、コアに求められる厳しい組立精度に充分に応えることができなかった。
【０００６】
【発明の目的】
この発明は、前述した従来の技術に内在している前記欠点に鑑み、これを好適に解決するべく提案されたものであって、コアの組立精度を改善し得る回転電機におけるコアの電着塗装方法を提供することを目的とする。
【０００７】
【課題を解決するための手段】
前述した課題を克服し、所期の目的を好適に達成するため、本発明に係る回転電機におけるコアの電着塗装方法は、
環状で外周側に巻線が巻回される歯が周方向に所定間隔で複数形成された複数の鋼板を積層し、これをカシメ固定することで得られる回転電機におけるコアに電着塗装を施す方法であって、
前記コアにおけるカシメ固定により積層方向の両側に形成されたカシメ凹部を、保持用電極で保持した状態で電着塗装を行なうことを特徴とする。
【０００８】
【発明の実施の形態】
次に、本発明に係る回転電機におけるコアの電着塗装方法につき、好適な実施例を挙げて、以下説明する。なお、実施例では回転電機としてモータを挙げて説明するが、発電機等、他の回転電機であってもよい。
【０００９】
図１および図２は、実施例に係る電着塗装方法が実施されるモータ用のコアを示すものであって、該コア１０は、所定厚み寸法の珪素鋼板（鋼板）１２を複数枚積層して構成される。各珪素鋼板１２は、環状に形成された本体部の外周側に、周方向に所定間隔で複数の歯１２ａが形成されており、各歯１２ａが軸方向に整列する状態で複数の珪素鋼板１２を積層してカシメ固定することで、略円筒状で外周側に巻線１４が巻回される複数の歯部１６を有する略円筒状のコア１０が構成される。
【００１０】
前記珪素鋼板１２のカシメ固定方法としては、例えば１枚の珪素鋼板１２を除く他の珪素鋼板１２に関して、前記各歯１２ａに積層方向の凹凸部（一方の面が凹部で他方の面が凸部となる）を設け、一方の面に突出する凸部を、別の珪素鋼板１２における各歯１２ａにおける他方の面で凹む凹部に嵌め合わせた状態で順次重ね合わせる。そして、残り１枚の珪素鋼板１２に関しては、各歯１２ａに貫通孔を形成し、この貫通孔に最外側に位置する珪素鋼板１２の凸部を嵌め合わせた状態で、全ての珪素鋼板１２を積層方向の両側から圧力を加えてカシメ固定する。これにより得られたコア１０では、複数の歯１２ａが重ね合わされて構成される各歯部１６における積層方向の両端面における巻線１４で覆われる部位に、前記凹部および貫通孔によるカシメ凹部１８が対向して形成される（図１参照）。
【００１１】
前述したようにして得られたコア１０を電着塗装処理する場合は、図１に示す如く、コア１０の積層方向両端面に形成されているカシメ凹部１８に、一対の保持用電極２０の先端を夫々接触するようにして両側から保持する。そして、このコア１０を保持用電極２０と共に貯溜槽に所要レベルで貯溜したエポキシ樹脂等の電着塗料の溶液中に浸漬する。次に、貯溜槽中に臨ませた電極に所定の電圧を印加することにより、保持用電極２０との接触部を介してコア１０に通電されて、該コア１０の表面に所定厚みで被膜が電着される。なお、被膜が電着されたコア１０は、水洗および乾燥後に所定温度（例えば１８０〜２００℃）で焼付け処理される。
【００１２】
前記電着塗装に際して、保持用電極２０に起因して生ずる被膜の盛上がり部２２は、前記コア１０における積層方向の両端面側に発生し、図示しないシャフトが装入されるコア１０の内周部１０ａには生じない。すなわち、コア１０の内周部１０ａには、その全体に亘って被膜が均一な厚みで電着されるから、該内周部１０ａにシャフトを装入した際の同軸度は高くなり、モータの組立精度は改善され、回転時の騒音や振動の発生を低減することができる。従って、ＨＤＤのように厳しい組立精度が要求される装置にも好適に使用することができる。
【００１３】
また前記盛上がり部２２は、各カシメ凹部１８内に臨んでコア端面から突出することはないから、前記歯部１６に巻回される巻線１４の巻回状態に支障を来たすことはない。しかも、各保持用電極２０とコア１０とが接触する部分は被膜が電着されないが、該未塗装部はカシメ凹部１８の内側に位置するから、図４に示す如く、歯部１６に対して巻線１４を巻回した場合において、該巻線１４と未塗装部とが接触して絶縁不良を生ずるのは防止される。更には、未塗装部が巻線１４で覆われるから、該未塗装部の空気との接触が抑制されて錆びの発生も抑えられる。なお、電着塗装に際して一対の保持用電極２０によりカシメ凹部１８を保持することで、コア１０の確実な保持が達成され、電着塗装処理中に保持用電極２０からコア１０が脱落するのを有効に防止し得る。
【００１４】
【試験例について】
コアに電着塗装を施すに際し、保持用電極により内周部を保持した従来例と、カシメ凹部を保持した発明例に関し、各コアの内周部にシャフトを装入し、該シャフトとコアとの同軸度を比較した結果を以下の表に示す。なお、試験例に用いた各コアの寸法は、外径φ２８ｍｍ、内径φ１６ｍｍ、厚み４ｍｍであり、シャフトの寸法は、直径φ１５．９５ｍｍである。
【００１５】
2004059963.tif 000003
【００１６】
すなわち、この試験結果から、従来例に比べて発明例の同軸度が向上することが確認された。
【００１７】
【変更例】
前記コアは、ステータあるいはロータ用の何れに用いられるものであってもよい。またカシメ凹部は、巻線により覆われる箇所に限定されるものでない。更に、複数の珪素鋼板をカシメ固定する方法は、実施例で説明した方法に限定されるものでなく、得られたコアにおける積層方向の両側にカシメ凹部が形成されるものであればよい。なお、実施例の電着塗装方法で電着塗装されるコアは、センサ、その他の各種装置で使用されるものであってもよい。
【００１８】
【発明の効果】
以上説明した如く、本発明に係る回転電機におけるコアの電着塗装方法によれば、保持用電極に起因する盛上がり部は積層方向両端面側のカシメ凹部内に位置するから、コアの組立精度は向上する。すなわち、コアの内周部に電着される被膜は均一となり、該内周部にシャフトを装入した際の同軸度を向上することができる。また、巻線で覆われる部位にカシメ凹部を形成した場合は、保持用電極に起因する未塗装部が巻線により覆われるから、錆びの発生は抑制される。しかも、未塗装部はカシメ凹部内に位置するから巻線と接触することはなく、絶縁不良を招くのも防止される。
【図面の簡単な説明】
【図１】本発明の好適な実施例に係る電着塗装方法により電着塗装されるコアを保持用電極により保持している状態を示す概略断面図である。
【図２】実施例に係るコアを示す概略斜視図である。
【図３】実施例に係る電着塗装方法により電着塗装したコアの保持用電極による保持部を示す要部概略断面図である。
【図４】実施例に係る電着塗装方法により電着塗装したコアに巻線を巻回した状態で示す要部概略断面図である。
【符号の説明】
１０　コア
１２　珪素鋼板（鋼板）
１２ａ　歯
１４　巻線
１８　カシメ凹部
２０　保持用電極
【図１】
2004059963.tif 000004
【図２】
2004059963.tif 000005
【図３】
2004059963.tif 000006
【図４】
2004059963.tif 000007